(57)【要約】  低ＶＯＣを維持したまま貯蔵安定性を改善することで１液化が可能となり、かつ硬化性を向上でき、長期に渡って良好な防汚性、塗膜物性を供給することが可能な防汚塗料用ポリエステル樹脂及びその製造方法、並びに防汚塗料組成物を提供することを目的とする。  防汚塗料用ポリエステル樹脂は、（ａ）３価以上のアルコールと、（ｂ）二塩基酸又はその無水物と、（ｃ）２価のアルコールと、を反応させた後、さらに（ｄ）脂環式二塩基酸又はその無水物を反応させて得られる。【特許請求の範囲】
【請求項１】
（ａ）３価以上のアルコールと、（ｂ）二塩基酸又はその無水物と、（ｃ）２価のアルコールと、を反応させた後、さらに（ｄ）脂環式二塩基酸又はその無水物を反応させて得られる防汚塗料用ポリエステル樹脂。
【請求項２】
（ｄ）脂環式二塩基酸又はその無水物は、脂環式二塩基酸無水物である、請求項１記載の防汚塗料用ポリエステル樹脂。
【請求項３】
（ｄ）脂環式二塩基酸又はその無水物は、ヘキサヒドロフタル酸無水物を含む、請求項１又は２記載の防汚塗料用ポリエステル樹脂。
【請求項４】
（ａ）３価以上のアルコールは、グリセリン及びトリメチロールプロパンのいずれか１以上を含む、請求項１〜３のいずれか一項に記載の防汚塗料用ポリエステル樹脂。
【請求項５】
（ｂ）二塩基酸又はその無水物として、脂環式二塩基酸無水物及び芳香族二塩基酸無水物のいずれか１以上を含む、請求項１〜４のいずれか一項に記載の防汚塗料用ポリエステル樹脂。
【請求項６】
（ｃ）２価のアルコールが、分岐状アルキレングリコールである、請求項１〜４のいずれか一項に記載の防汚塗料用ポリエステル樹脂。
【請求項７】
一般式（１）に示す構造を有する化合物を含む、防汚塗料用ポリエステル樹脂。
【化１】
2014010702.tif 000012
［式（１）中、Ｒ１は炭素数３〜２４の３価又は４価の炭化水素基から選ばれ、Ｒ２及びＲ３は炭素数２〜３４の２価の炭化水素基から選ばれ、Ｒ４は炭素数３〜２４の２価の脂環式炭化水素基から選ばれ、ｎは３又は４の整数を示す。］
【請求項８】
固形分の酸価が５０〜２５０ｍｇＫＯＨ／ｇである、請求項１〜７のいずれか一項に記載の防汚塗料用ポリエステル樹脂。
【請求項９】
（ａ）３価以上のアルコールと、（ｂ）二塩基酸又はその無水物と、（ｃ）２価のアルコールと、を反応させる第一工程、及び第一工程後にさらに（ｄ）脂環式二塩基酸又はその無水物を反応させる第二工程を有する、防汚塗料用ポリエステル樹脂の製造方法。
【請求項１０】
（ｄ）脂環式二塩基酸又はその無水物は、脂環式二塩基酸無水物である、請求項９記載の防汚塗料用ポリエステル樹脂の製造方法。
【請求項１１】
（ｄ）脂環式二塩基酸又はその無水物は、ヘキサヒドロフタル酸無水物を含有する、請求項９又は１０記載の防汚塗料用ポリエステル樹脂の製造方法。
【請求項１２】
（ａ）３価以上のアルコールは、グリセリン及びトリメチロールプロパンのいずれか１以上を含む、請求項９〜１１のいずれか一項に記載の防汚塗料用ポリエステル樹脂の製造方法。
【請求項１３】
（ｂ）二塩基酸又はその無水物として、脂環式二塩基酸無水物及び芳香族二塩基酸無水物のいずれか１以上を含む、請求項９〜１２のいずれか一項に記載の防汚塗料用ポリエステル樹脂の製造方法。
【請求項１４】
（ｃ）２価のアルコールが、分岐状アルキレングリコールである、請求項９〜１３のいずれか一項に記載の防汚塗料用ポリエステル樹脂の製造方法。
【請求項１５】
請求項１〜８のいずれか一項に記載のポリエステル樹脂を含有する塗料組成物。
【請求項１６】
請求項１〜８のいずれか一項に記載のポリエステル樹脂を含有する防汚塗料組成物。
【請求項１７】
多価金属化合物をさらに含有する、請求項１６に記載の防汚塗料組成物。
【請求項１８】
前記多価金属化合物が、２価または３価の金属の、酸化物、水酸化物、ハロゲン化物、炭酸塩からなる群から選ばれた少なくとも１種の化合物である、請求項１７に記載の防汚塗料組成物。
【請求項１９】
前記多価金属化合物が酸化亜鉛である、請求項１７又は１８に記載の防汚塗料組成物。
【請求項２０】
前記多価金属化合物の含有量が、前記ポリエステル樹脂１００質量部に対して、１０〜７００質量部である、請求項１７〜１９のいずれか一項に記載の防汚塗料組成物。
【請求項２１】
ロジン及び／又はロジン誘導体をさらに含有する、請求項１６〜２０のいずれか一項に記載の防汚塗料組成物。
【請求項２２】
防汚剤をさらに含有する、請求項１６〜２１のいずれか一項に記載の防汚塗料組成物。
【請求項２３】
可塑剤をさらに含有する、請求項１６〜２２のいずれか一項に記載の防汚塗料組成物。
【請求項２４】
体質顔料（但し、前記多価金属化合物を除く。）をさらに含有する、請求項１６〜２３のいずれか一項に記載の防汚塗料組成物。
【請求項２５】
顔料分散剤をさらに含有する、請求項１６〜２４のいずれか一項に記載の防汚塗料組成物。
【請求項２６】
着色顔料をさらに含有する、請求項１６〜２５のいずれか一項に記載の防汚塗料組成物。
【請求項２７】
脱水剤をさらに含有する、請求項１６〜２６のいずれか一項に記載の防汚塗料組成物。
【請求項２８】
揮発性有機化合物をさらに含有し、該揮発性有機化合物の含有量が４００ｇ／Ｌ以下である、請求項１６〜２７のいずれか一項に記載の防汚塗料組成物。
【請求項２９】
請求項１６〜２８のいずれか一項に記載の防汚塗料組成物を硬化させてなる防汚塗膜。
【請求項３０】
請求項１６〜２８のいずれか一項に記載の防汚塗料組成物を、基材に塗布するか、または含浸させ、基材に塗布または含浸させた塗料組成物を硬化させて、基材上に防汚塗膜を形成してなる防汚基材。
【請求項３１】
請求項１６〜２８のいずれか一項に記載の防汚塗料組成物を、基材に塗布するか、または含浸させ、基材に塗布された塗料組成物または含浸した塗料組成物を硬化させて、基材上に防汚塗膜を形成する防汚基材の製造方法。
【発明の詳細な説明】
【技術分野】
【０００１】
本発明は、防汚塗料用ポリエステル樹脂とその製造方法、ポリエステル樹脂を含有する防汚塗料組成物、該防汚塗料組成物を用いた防汚塗膜及び防汚基材に関する。
【背景技術】
【０００２】
船舶、水中構造物、漁網等において、水中に長期間さらされる基材の表面には、カキ、イガイ、フジツボ等の動物類、ノリ等の植物類、バクテリアなどの各種水棲生物が付着しやすい。これらの水棲生物が基材表面で繁殖すると、船舶の表面粗度が増加して速度の低下及び燃費の拡大を招き、また、基材表面に塗布された防食用塗膜が損傷して、水中構造物の強度や機能の低下や、寿命の著しい短縮化といった被害が生ずるおそれがある。また、養殖網や定置網等の漁網に水棲生物が付着、繁殖すると網目の閉塞による漁獲生物の酸欠致死等重大な問題を生じることがある。また、火力、原子力発電所等の海水の給排水管に水棲生物が付着、繁殖すると冷却水の給排水循環に支障をきたすことがある。そのため、水棲生物の付着を防止するために基材表面に塗布して用いる各種防汚塗料の研究、開発が進められている。【０００３】
例えば、特許文献１には、海水に対する耐水性及び溶解性を向上させた、特定のジカルボン酸成分と特定のグリコール成分を含む防汚塗料用加水分解型ポリエステル樹脂が開示されている。【０００４】
また、近年は、大気汚染防止法の改正、環境問題の観点から、防汚塗料の分野では、長期耐用の防汚性能を有すること（長期防汚性）及び塗り替え作業を減らすことに加えて、塗料中の揮発性有機化合物（以下、ＶＯＣ：Ｖｏｌａｔｉｌｅ  Ｏｒｇａｎｉｃ  Ｃｏｍｐｏｕｎｄｓ）含有量を低減させることが求められている。【０００５】
例えば、特許文献２には、低ＶＯＣと長期防汚性の両立のために、特定の固形分の酸価と水酸基価を有するポリエステル樹脂を含有する、２液反応型防汚塗料組成物が開示されている。
【先行技術文献】
【特許文献】
【０００６】
【特許文献１】特開２０１０−９５５８５号公報
【特許文献２】特許第４６２１９０１号公報
【発明の概要】
【発明が解決しようとする課題】
【０００７】
特許文献１等の従来の防汚塗料の場合、塗装に適した粘度にするために多量の溶剤を使用する必要がある。そのため、実用化に供し得るには塗料中のＶＯＣ量が多くなり、環境に好ましい塗料とはいえない。
また、低ＶＯＣを実現した防汚塗料組成物も開発されているが、従来の防汚塗料と比較し、硬化が遅く、盤木に接触した場合、塗膜に窪み等が生じるため、盤木接触が必須の新造船塗装には難があり、十分な硬度が出ない状態で進水させるとタグボートで押したときや接岸時の埠頭との接触等で窪みやヨレ、剥がれ等が生じる問題があった。
上述の特許文献２には、反応性ポリエステル樹脂を使用した２液反応型加水分解型防汚塗料組成物の記載があるが、２液反応型は環境温度が反応性／乾燥性に与える影響が大きく、環境温度が低温の場合には反応性が低下する、あるいは、２液反応型組成物は塗装時の工数（開缶作業、攪拌作業の手間）が増え、１液型塗料と比較し塗装作業に時間／労力がかかる等といった点について改善の余地がある。【０００８】
本発明は、上記従来技術の有する課題に鑑みてなされたものであり、低ＶＯＣを維持したまま貯蔵安定性を改善することで１液化が可能となり、かつ硬化性を向上でき、長期に渡って良好な防汚性、塗膜物性を供給することが可能な防汚塗料用ポリエステル樹脂及びその製造方法、並びに防汚塗料組成物を提供することを目的とする。
【課題を解決するための手段】
【０００９】
本発明は以下に関する。
［１］  （ａ）３価以上のアルコールと、（ｂ）二塩基酸又はその無水物と、（ｃ）２価のアルコールと、を反応させた後、さらに（ｄ）脂環式二塩基酸又はその無水物を反応させて得られる防汚塗料用ポリエステル樹脂。
［２］  （ｄ）脂環式二塩基酸又はその無水物は、脂環式二塩基酸無水物である、［１］記載の防汚塗料用ポリエステル樹脂。
［３］  （ｄ）脂環式二塩基酸又はその無水物は、ヘキサヒドロフタル酸無水物を含む、［１］又は［２］記載の防汚塗料用ポリエステル樹脂。
［４］  （ａ）３価以上のアルコールは、グリセリン及びトリメチロールプロパンのいずれか１以上を含む、［１］〜［３］のいずれかに記載の防汚塗料用ポリエステル樹脂。
［５］  （ｂ）二塩基酸又はその無水物として、脂環式二塩基酸無水物及び芳香族二塩基酸無水物のいずれか１以上を含む、［１］〜［４］のいずれかに記載の防汚塗料用ポリエステル樹脂。
［６］  （ｃ）２価のアルコールが、分岐状アルキレングリコールである、［１］〜［４］のいずれかに記載の防汚塗料用ポリエステル樹脂。
［７］  一般式（１）に示す構造を有する化合物を含む、防汚塗料用ポリエステル樹脂。
【化１】
2014010702.tif 000002
［式（１）中、Ｒ１は炭素数３〜２４の３価又は４価の炭化水素基から選ばれ、Ｒ２及びＲ３は炭素数２〜３４の２価の炭化水素基から選ばれ、Ｒ４は炭素数３〜２４の２価の脂環式炭化水素基から選ばれ、ｎは３又は４の整数を示す。］
［８］  固形分の酸価が５０〜２５０ｍｇＫＯＨ／ｇである、［１］〜［７］のいずれかに記載の防汚塗料用ポリエステル樹脂。
［９］  （ａ）３価以上のアルコールと、（ｂ）二塩基酸又はその無水物と、（ｃ）２価のアルコールと、を反応させる第一工程、及び第一工程後にさらに（ｄ）脂環式二塩基酸又はその無水物を反応させる第二工程を有する、防汚塗料用ポリエステル樹脂の製造方法。
［１０］  （ｄ）脂環式二塩基酸又はその無水物は、脂環式二塩基酸無水物である、［９］記載の防汚塗料用ポリエステル樹脂の製造方法。
［１１］  （ｄ）脂環式二塩基酸又はその無水物は、ヘキサヒドロフタル酸無水物を含有する、［９］又は［１０］記載の防汚塗料用ポリエステル樹脂の製造方法。
［１２］  （ａ）３価以上のアルコールは、グリセリン及びトリメチロールプロパンのいずれか１以上を含む、［９］〜［１１］のいずれかに記載の防汚塗料用ポリエステル樹脂の製造方法。
［１３］  （ｂ）二塩基酸又はその無水物として、脂環式二塩基酸無水物及び芳香族二塩基酸無水物のいずれか１以上を含む、［９］〜［１２］のいずれかに記載の防汚塗料用ポリエステル樹脂の製造方法。
［１４］  （ｃ）２価のアルコールが、分岐状アルキレングリコールである、［９］〜［１３］のいずれかに記載の防汚塗料用ポリエステル樹脂の製造方法。
［１５］  ［１］〜［８］のいずれかに記載のポリエステル樹脂を含有する塗料組成物。
［１６］  ［１］〜［８］のいずれかに記載のポリエステル樹脂を含有する防汚塗料組成物。
［１７］  多価金属化合物をさらに含有する、［１６］に記載の防汚塗料組成物。
［１８］  前記多価金属化合物が、２価または３価の金属の、酸化物、水酸化物、ハロゲン化物、炭酸塩からなる群から選ばれた少なくとも１種の化合物である、［１７］に記載の防汚塗料組成物。
［１９］  前記多価金属化合物が酸化亜鉛である、［１７］又は［１８］に記載の防汚塗料組成物。
［２０］  前記多価金属化合物の含有量が、前記ポリエステル樹脂１００質量部に対して、１０〜７００質量部である、［１７］〜［１９］のいずれかに記載の防汚塗料組成物。
［２１］  ロジン及び／又はロジン誘導体をさらに含有する、［１６］〜［２０］のいずれかに記載の防汚塗料組成物。
［２２］  防汚剤をさらに含有する、［１６］〜［２１］のいずれかに記載の防汚塗料組成物。
［２３］  可塑剤をさらに含有する、［１６］〜［２２］のいずれかに記載の防汚塗料組成物。
［２４］  体質顔料（但し、前記多価金属化合物を除く。）をさらに含有する、［１６］〜［２３］のいずれかに記載の防汚塗料組成物。
［２５］  顔料分散剤をさらに含有する、［１６］〜［２４］のいずれかに記載の防汚塗料組成物。
［２６］  着色顔料をさらに含有する、［１６］〜［２５］のいずれかに記載の防汚塗料組成物。
［２７］  脱水剤をさらに含有する、［１６］〜［２６］のいずれかに記載の防汚塗料組成物。
［２８］  揮発性有機化合物をさらに含有し、該揮発性有機化合物の含有量が４００ｇ／Ｌ以下である、［１６］〜［２７］のいずれかに記載の防汚塗料組成物。
［２９］  ［１６］〜［２８］のいずれかに記載の防汚塗料組成物を硬化させてなる防汚塗膜。
［３０］  ［１６］〜［２８］のいずれか一項に記載の防汚塗料組成物を、基材に塗布するか、または含浸させ、基材に塗布または含浸させた塗料組成物を硬化させて、基材上に防汚塗膜を形成してなる防汚基材。
［３１］  ［１６］〜［２８］のいずれか一項に記載の防汚塗料組成物を、基材に塗布するか、または含浸させ、基材に塗布された塗料組成物または含浸した塗料組成物を硬化させて、基材上に防汚塗膜を形成する防汚基材の製造方法。
【発明の効果】
【００１０】
本発明により、硬化性向上、低ＶＯＣ化が要求される防汚塗料に使用される、保存安定性、硬化性に優れた、防汚塗料用ポリエステル樹脂及びその製造方法を提供することが可能となった。
また、本発明により、環境への負荷や人体への影響を少なく抑えつつ、低ＶＯＣでありながら各種性能面でバランスのとれた低ＶＯＣハイソリッド型加水分解型防汚塗料組成物を提供することができる。
また、本発明により、長期防汚性に優れ、機械的強度に優れる防汚塗膜を提供することができる。
また、本発明により、水中構造物、船舶外板、漁網、漁具基材等の基材表面を、長期間防汚することが可能な防汚基材を提供することができる。
【発明を実施するための形態】
【００１１】
以下、本発明の好適な実施形態について詳細に説明する。
【００１２】
＜（Ａ）ポリエステル樹脂＞
本実施形態の防汚塗料用ポリエステル樹脂（以下、「（Ａ）ポリエステル樹脂」という。）は、下記一般式（１）に示す構造の化合物を含有する。
【００１３】
【化２】
2014010702.tif 000003
［式（１）中、Ｒ１は炭素数３〜２４の３価又は４価の炭化水素基から選ばれ、Ｒ２及びＲ３は炭素数２〜３４の２価の炭化水素基から選ばれ、Ｒ４は炭素数３〜２４の２価の脂環式炭化水素基から選ばれ、ｎは３又は４の整数を示す。］
【００１４】
Ｒ１は、３価又は４価の多価の炭化水素基であることが特徴である。炭素数は特に制限はないが、合成のし易さや原料の入手等を考慮すると３〜２４が好ましく、３〜８がより好ましい。また、スルホン酸基等の置換基を有することもできる。
Ｒ２及びＲ３は、特に制限はないが、合成のし易さや原料の入手等を考慮すると炭素数２〜３４の２価の炭化水素基が好ましく、炭素数は２〜８がより好ましい。なお、スルホン酸基等の置換基を有することもできる。また、ｎ個のＲ２、ｎ個のＲ３は、それぞれ同一でも異なっていてもよい。
Ｒ４は、２価の脂環式炭化水素基であることが特徴である。炭素数は特に制限はないが、合成のし易さや原料の入手等を考慮すると３〜２４が好ましく、３〜１２がより好ましく、６〜７がさらに好ましい。また、スルホン酸基等の置換基を有することもできる。なお、ｎ個のＲ４は、それぞれ同一でも異なっていてもよい。
ｎは、３又は４のいずれかであり、樹脂粘度の観点からは３であることが好ましい。
【００１５】
また、本実施形態のポリエステル樹脂は、（ａ）３価以上のアルコール（以下、「（ａ）成分」ともいう。）と、（ｂ）二塩基酸又はその無水物（以下、「（ｂ）成分」ともいう。）と、（ｃ）２価のアルコール（以下、「（ｃ）成分」ともいう。）とを反応させた後、さらに（ｄ）脂環式二塩基酸又はその無水物（以下、「（ｄ）成分」ともいう。）を反応させて得られるものである。これにより、上記一般式（１）に示す構造の化合物を含むポリエステル樹脂が得られる。
なお、上記一般式（１）のＲ１は（ａ）成分、Ｒ２は（ｂ）成分、Ｒ３は（ｃ）成分、Ｒ４は（ｄ）成分にそれぞれ由来する。また、１段階目に（ａ）〜（ｃ）成分を反応させた後に、（ｄ）成分を反応させることにより、末端に（ｄ）成分由来の脂環構造を有するポリエステル樹脂が得られ、この構造がロジン相溶性を向上させていると推測される。
１段階目（第一工程）の（ａ）〜（ｃ）成分を用いた合成に当たっては、（ｃ）２価のアルコールは、所望のポリエステルポリオール構造を作るにあたって必要となる量よりも多く配合し、この構造から導き出される理論固形分水酸基価の±１２ｍｇＫＯＨ／ｇの範囲で工程管理を実施し、酸価が１ｍｇＫＯＨ／ｇ以下まで反応を行うことが好ましい。水酸基価を、この範囲内にすることで、高分子量体となるのを防ぎ、樹脂粘度の上昇を抑えられるため低ＶＯＣハイソリッド型加水分解型防汚塗料組成物に適したポリエステル樹脂が得られやすくなる。また、酸価が１ｍｇＫＯＨ／ｇ以下とすることで、未反応の（ｂ）成分が少なくなり、樹脂溶液の濁りを生じにくくできる。また、２段階目で（ｄ）成分との付加反応がしやすく、ロジン相溶性が得られやすい。
また、２段階目（第二工程）の（ｄ）成分の反応温度は１００〜１４０℃で行うことが好ましい。温度を１４０℃以下にすることで、（ｄ）成分の付加反応だけでないエステル化反応が生じることによる一般式（１）以外の構造のポリエステルが生成されるのを抑制できる。一方、温度を１００℃以上とすることで、（ｄ）成分の反応が進みやすくなり、短時間での合成ができる。
【００１６】
（ａ）３価以上のアルコールとは、１分子中に３個以上のヒドロキシル基を有するアルコールであって、例えば、グリセリン、トリメチロールエタン、トリメチロールプロパン、トリメチロールブタン、ヘキサントリオール、ペンタエリスリトール等の多官能ポリヒドロキシ化合物等が挙げられる。炭素数は３〜２４であることが好ましく、３〜８がより好ましい。原料価格の観点からグリセリン又はトリメチロールプロパンであることが好ましい。
【００１７】
（ｂ）二塩基酸又はその無水物とは、１分子中に２個の電離することのできる水素原子を有する酸又はその無水物であって、例えば、脂肪族二塩基酸、脂環式二塩基酸、芳香族二塩基酸やこれらの無水物が挙げられる。脂肪族二塩基酸又はその無水物の具体例としては、マロン酸、マレイン酸、フマル酸、グルタル酸、コハク酸、アジピン酸、ピメリン酸、スベリン酸、アゼライン酸、セバジン酸、１，９−ノナメチレンジカルボン酸、１，１０−デカメチレンジカルボン酸、１，１１−ウンデカメチレンジカルボン酸、１，１２−ドデカメチレンジカルボン酸やこれらの無水物が挙げられる。また脂環式二塩基酸又はその無水物の具体例としては、１，２−シクロヘキサンジカルボン酸、１，３−シクロヘキサンジカルボン酸、１，４−シクロヘキサンジカルボン酸、１，４−デカヒドロナフタレンジカルボン酸、１，５−デカヒドロナフタレンジカルボン酸、２，６−デカヒドロナフタレンジカルボン酸、２，７−デカヒドロナフタレンジカルボン酸やこれらの無水物が挙げられる。さらに芳香族系二塩基酸又はその無水物の具体例としてはオルソフタル酸、イソフタル酸、テレフタル酸、ナフタレンジカルボン酸、アントラセンジカルボン酸、ダイマー酸、水添ダイマー酸もしくはフェナンスレンジカルボン酸等やこれらの無水物が挙げられる。これらは各種の誘導体（例えば、カルボン酸ジメチルエステルやナトリウム−５−スルホイソフタル酸）も使用できることは無論であり、これらは二種以上の混合物として用いてもよい。炭素数は２〜３４であることが好ましく、２〜８がさらに好ましい。塗膜の硬化性の観点から環構造を持つ二塩基酸である脂環式二塩基酸、芳香族二塩基酸、及びこれらの無水物が好ましく、無水フタル酸がより好ましい。
【００１８】
（ｃ）２価のアルコールとは、１分子中に２個のヒドロキシル基を有するアルコールである。その具体例としては、エチレングリコール、１，２−プロピレングリコール、１，３−プロピレングリコール、１，２−ブタンジオール、１，３−ブタンジオール、２−メチル−１，３−プロパンジオール、１，４−ブタンジオール、ネオペンチルグリコール、１，５−ペンタンジオール、３−メチル−１，５−ペンタンジオール、１，６−ヘキサンジオール、２，２，４−トリメチル−１，３−ペンタンジオール、２−エチル−１，３−ヘキサンジオール、２−メチル−１，８−オクタンジオール、１，９−ノナンジオール、１，１０−デカンジオール、１，１２−オクタデカンジオールが挙げられる。炭素数は２〜２４であることが好ましく、２〜１２がより好ましく、２〜８がさらに好ましい。合成されたポリステルの溶解性の観点からは、分岐状アルキレングリコールであることが好ましい。原料の入手等を考慮すると、プロピレングリコールが好ましい。
【００１９】
（ｄ）脂環式二塩基酸又はその無水物とは、１分子中に脂環構造及び２個の電離することのできる水素原子を有する酸又はその無水物である。その具体例としては、１，２−シクロヘキサンジカルボン酸、１，３−シクロヘキサンジカルボン酸、１，４−シクロヘキサンジカルボン酸、１，４−デカヒドロナフタレンジカルボン酸、１，５−デカヒドロナフタレンジカルボン酸、２，６−デカヒドロナフタレンジカルボン酸、２，７−デカヒドロナフタレンジカルボン酸やこれらの酸無水物が挙げられる。炭素数は３〜２４であることが好ましく、３〜１２がより好ましく、３〜８がさらに好ましい。合成の容易さの観点からヘキサヒドロフタル酸無水物が好ましい。
【００２０】
また、各成分の配合割合については、特に制限はないが、塗膜柔軟性を考慮するとモル比で（ａ）成分１に対し、（ｂ）成分は、０．５〜８．０であることが好ましく、塗料粘度の観点からは、２〜４であることがより好ましい。また、（ａ）成分１に対し、（ｃ）成分は、０．５〜８であることが好ましく、塗料粘度の観点からは、２〜４であることがより好ましい。また、（ａ）成分１に対し、（ｄ）成分は、１〜５であることが好ましく、塗料の硬化性と顔料分散用に用いられるロジン樹脂との相溶性観点からは、２〜４であることがより好ましい。
【００２１】
（Ａ）ポリエステル樹脂の重量平均分子量は８０００以下であることが好ましく、より好ましくは４０００以下であり、さらに好ましくは２０００以下である。重量平均分子量が２０００以下とすることで、最終塗料の粘度が高くなりすぎるのを防ぎ、塗布できる粘度に溶剤で希釈するためのＶＯＣ量を低減できる。
【００２２】
なお、（Ａ）ポリエステル樹脂の重量平均分子量及び数平均分子量は、ゲルパーミエーションクロマトグラフィー（ＧＰＣ）法によって測定され、標準ポリスチレン検量線を用いて求めた値である。分子量測定のＧＰＣ条件は以下のとおりである。
＜ＧＰＣ条件＞
ポンプ：日立製Ｌ−６２００
カラム：日立化成製ゲルパックＧＬ−４２０，ＧＬ−４３０，ＧＬ−４４０
溶離液：テトラヒドロフラン
【００２３】
（Ａ）ポリエステル樹脂の固形分酸価は５０〜２５０ｍｇＫＯＨ／ｇであることが好ましく、８０〜２００ｍｇＫＯＨ／ｇであることがより好ましく、１００〜１５０ｍｇＫＯＨ／ｇであることがさらに好ましい。固形分酸価が５０ｍｇＫＯＨ／ｇ以上とすることで、多価金属化合物との反応が進みやすく乾燥性に優れ、２５０ｍｇＫＯＨ／ｇ以下とすることで、混合時に多価金属化合物と反応し塗料が高粘度になることを防ぎ、経日での増粘を防止できる。
なお、本実施形態におけるポリエステル樹脂の固形分酸価は、水酸化カリウム（ＫＯＨ）による滴定により測定できる。
【００２４】
（Ａ）ポリエステル樹脂の固形分水酸基価は１００ｍｇＫＯＨ／ｇ以下であることが好ましく、５０ｍｇＫＯＨ／ｇ以下であることがより好ましく、２０ｍｇＫＯＨ／ｇ以下であるとさらに好ましく、１０ｍｇＫＯＨ／ｇ以下であることが最も好ましい。固形分水酸基価が１００ｍｇＫＯＨ／ｇ以下に抑えることで、塗料時に使用するロジン、石油樹脂との相溶性が得られやすくなり、塗膜外観に優れ、塗膜における耐水性にも優れる。
【００２５】
ここで、（Ａ）ポリエステル樹脂の固形分酸価を上記範囲内にするためには、二塩基酸により末端にカルボキシル酸を導入する方法、多塩基酸により末端にカルボキシル酸を導入する方法等が適用可能である。より具体的には、第一工程の配合調整やエステル化反応度合いの調整、第一工程の後に多塩基酸無水物（無水トリメリット酸等）を付加することによっても固形分酸価を上記範囲内とすることができる。この多塩基酸無水物の付加反応については第一工程の後であれば、第二工程の前、第二工程中、第二工程の後でもよく、第二工程で用いる脂環式二塩基無水物との併用も可能である。第一工程より多塩基酸を導入する方法もあるが、ポリエステル合成後、付加により導入した方がゲル化、増粘等がすくなく反応が制御しやすい。
【００２６】
なお、低粘度化のためポリエステルを低分子量化すると水酸基が増える傾向にあるが、その場合は、安息香酸等のモノカルボン酸等を第一工程の際に使用し、水酸基と反応させることにより水酸基価を調整することができる。
【００２７】
（Ａ）ポリエステル樹脂は、溶剤に溶解させて、溶液（以下、「（Ａ）ポリエステル樹脂溶液」ともいう。）として用いてもよい。溶剤としては、例えば、後述する防汚塗料組成物における（Ｆ）溶剤として例示されているものと同様のものを用いることができる。
なお、（Ａ）ポリエステル樹脂溶液は、未反応の原料が含んでいてもよい。
【００２８】
（Ａ）ポリエステル樹脂溶液の２５℃における粘度は３０００ｍＰａ・ｓ以下であることが好ましく、より好ましくは２０００ｍＰａ・ｓ以下、さらに好ましくは１０００ｍＰａ・ｓ以下である。粘度を３０００ｍＰａ・ｓ以下とすることにより、揮発性有機化合物（ＶＯＣ）含有量が４００ｇ／Ｌ以下であっても塗布が可能な防汚塗料組成物を調製しやすくなる。
【００２９】
［防汚塗料組成物］
本実施形態の防汚塗料組成物は、上述の（Ａ）ポリエステル樹脂を含有するものである。その他、防汚塗料組成物が含有していてもよい成分に関して、以下に説明する。
＜（Ｂ）多価金属化合物＞
本実施形態の防汚塗料組成物は多価金属化合物をさらに含有することができる。
多価金属化合物は（Ａ）ポリエステル樹脂のカルボキシル基と反応することにより機能する。
【００３０】
（Ａ）ポリエステル樹脂と多価金属化合物との反応により、（Ａ）ポリエステル樹脂のカルボキシル基から水素イオンが脱離した残基である−ＣＯＯ−基、及び多価金属化合物の金属イオンであるＭｘ＋（ｘは金属元素Ｍの価数である。）による金属塩架橋構造（例えば、−ＣＯＯ−・・Ｍ２＋・・−ＯＯＣ−）が形成され得る。
当該金属塩架橋構造は加水分解しやすいものであり、安定した加水分解反応を呈することができる。本実施形態の（Ａ）ポリエステル樹脂は多価金属化合物との反応性に優れ、また各種樹脂との相溶性にも優れる。本実施形態の（Ａ）ポリエステル樹脂は多価金属化合物との反応性に優れるため、安定した金属塩を早期に形成する。また本実施形態の（Ａ）ポリエステル樹脂は併用樹脂との相溶性にもすぐれるため、粘度上昇、沈殿物、粗粒子発生等の貯蔵安定性の問題が無く、長期にわたり塗膜の研掃性を発揮することが可能である。このため、本実施形態の（Ａ）ポリエステル樹脂は長期防汚性能に優れ、また柔軟性にすぐれた塗膜を得ることができる。ポリエステル樹脂の分子量を適切にすれば（本実施形態の場合重量平均分子量１０，０００以下）ＶＯＣ値を４００ｇ／Ｌ以下に設定しても実用性のある塗料粘度のものが可能となる。
多価金属としては、銅、亜鉛、マグネシウム、カルシウム、ゲルマニウム、アルミニウム、コバルト、鉄、チタン等を挙げることができ、これらの中でも亜鉛、銅、ゲルマニウム、マグネシウム、カルシウム、コバルト、アルミニウムが好ましく、亜鉛が特に好ましい。
多価金属化合物としては、上記多価金属の酸化物、水酸化物、ハロゲン化物、炭酸塩、硫酸塩などの無機酸塩、酢酸塩、サリチル酸塩等の有機酸塩を挙げることができ、酸化物、水酸化物、炭酸塩が好ましく、酸化物、水酸化物がより好ましい。
多価金属化合物としては、亜鉛、銅、ゲルマニウム、マグネシウム、カルシウム及びコバルトからなる群より選ばれた少なくとも１種の多価金属の酸化物が好ましく、反応性が高い点から、酸化亜鉛（亜鉛華）が特に好ましい。
【００３１】
酸化亜鉛としては、様々な粒径のものを用いることができる。微粒子酸化亜鉛を用いると、粒径の大きな酸化亜鉛を用いる場合よりも、（Ａ）ポリエステル樹脂のカルボキシル基と酸化亜鉛との反応が促進され、短時間で塗膜硬度が向上し、塗膜の耐ダメージ性が早期に発現する等の点で好ましい。
【００３２】
本実施形態の防汚塗料組成物において、多価金属化合物の含有量は、（Ａ）ポリエステル樹脂溶液１００質量部に対して好ましくは１０〜７００質量部、さらに好ましくは５０〜５００質量部の量である。１０質量部未満であると硬化性不良、塗膜強度不良となる傾向にある。７００質量部を超えると耐クラック性等塗膜物性が不良となる傾向にある。
【００３３】
＜（Ｃ）ロジン、ロジン誘導体＞
本実施形態の防汚塗料組成物はロジン及び／又はロジン誘導体をさらに含有することができる。ロジンとしては、ガムロジン、ウッドロジン、トール油ロジン等が挙げられる。また、ロジン誘導体としては、水添ロジン、重合ロジン、マレイン化ロジン、アルデヒド変性ロジン、ロジン金属塩、ロジンアミン等が挙げられる。ロジン及び／又はその誘導体は、１種又は２種以上組み合わせて用いることができる。
【００３４】
本実施形態の防汚塗料組成物において、ロジン及び／又はロジン誘導体の含有量は、（Ａ）ポリエステル樹脂溶液１００質量部に対して、好ましくは０．５〜３００質量部であり、さらに好ましくは０．５〜２５０質量部であり、最も好ましくは０．５〜２００質量部である。０．５質量部未満であると塗料粘度が上昇する傾向にあり、３００質量部を超えるとクラックが発生する等物性面が低下する傾向にある。
【００３５】
＜（Ｄ）防汚剤＞
本実施形態の防汚塗料組成物は、防汚剤（以下、場合により「（Ｄ）防汚剤」という。）をさらに含有することができる。（Ｄ）防汚剤としては、有機系、無機系のいずれの防汚剤であってもよく、亜酸化銅、銅ピリチオン（カッパーオマジン）、ジンクピリチオン（ジンクオマジン）等の金属ピリチオン類、４，５−ジクロロ−２−ｎ−オクチル−４−イソチアゾリン−３−オン、２−メチルチオ−４−ｔ−ブチルアミノ−６−シクロプロピルアミノ−ｓ−トリアジン、２−（ｐ−パラクロロフェニル）−３−シアノ−４−ブロモ−５−トリフルオロメチルピロール、メデトミジン、Ｎ，Ｎ’−ジメチル−Ｎ’−トリル−（Ｎ−フルオロジクロロメチルチオ）スルファミド、ピリジン−トリフェニルボラン等を用いることができる。
【００３６】
本実施形態の防汚塗料組成物において、（Ｄ）防汚剤は、（Ａ）ポリエステル樹脂溶液１００質量部に対して、好ましくは１０〜１０００質量部、さらに好ましくは１００〜８００質量部の量で使用することが望ましい。
【００３７】
また、亜酸化銅は、広範囲な生物に対する防汚性の観点から、安定した防汚性能を持ち、多様な海域で防汚塗膜の防汚性が発現される等の効果が発揮される。
【００３８】
本実施形態の防汚塗料組成物において、亜酸化銅は、ポリエステル樹脂１００質量部に対して好ましくは５０〜１０００質量部、さらに好ましくは５０〜８００質量部の量で使用する。
【００３９】
＜（Ｅ）その他の添加剤＞
本実施形態の防汚塗料組成物は、可塑剤（ｅ１）、体質顔料（但し、多価金属化合物を除く）（ｅ２）、顔料分散剤（ｅ３）、着色顔料（ｅ４）、タレ止め剤（ｅ５）、沈降防止剤（ｅ６）、脱水剤（ｅ７）からなる群から選ばれる少なくとも１種の添加剤（以下、「添加剤（Ｅ）」と総称する。）を含有していてもよい。
【００４０】
以下、可塑剤（ｅ１）、体質顔料（ｅ２）（但し、多価金属化合物を除く）、顔料分散剤（ｅ３）、着色顔料（ｅ４）、タレ止め剤（ｅ５）、沈降防止剤（ｅ６）、脱水剤（ｅ７）について詳述する。
【００４１】
（ｅ１）可塑剤
可塑剤（ｅ１）としては、塩化パラフィン、石油樹脂類、ケトン樹脂、ＴＣＰ（トリクレジルフォスフェート）、ポリビニルエチルエーテル、ジアルキルフタレート等が挙げられる。本実施形態の防汚塗料組成物が可塑剤（ｅ１）を含有していると、該防汚塗料組成物から形成される塗膜（防汚塗膜）の耐クラック性が向上する点で好ましい。
塩素化パラフィン（塩化パラフィン）としては、直鎖状でもよく分岐を有していていてもよく、室温で液状でも固体（粉体）でもよいが、その平均炭素数が通常８〜３０、好ましくは１０〜２６のものが好ましく用いられ、その数平均分子量が通常２００〜１２００、好ましくは３００〜１１００であり、粘度が通常１以上（ポイズ／２５℃）、好ましくは１．２以上（ポイズ／２５℃）であり、その比重が１．０５〜１．８０／２５℃、好ましくは１．１０〜１．７０／２５℃のものが好ましく用いられる。このような炭素数の塩素化パラフィンを用いると、得られる防汚塗料組成物を用いて割れ（クラック）、剥がれの少ない塗膜を形成できる。なお、塩素化パラフィンの炭素数が８未満では、クラックの抑制効果が不足となることがあり、またその炭素数が３０を超えると、得られる塗膜表面の消耗性（更新性）に劣り防汚性が劣ることがある。また、この塩素化パラフィンの塩素化率（塩素含有量）は、通常３５〜７５％、好ましくは３５〜６５％であることが好ましい。このような塩素化率の塩素化パラフィンを用いると、得られる防汚塗料組成物を用いて割れ（クラック）、剥がれの少ない塗膜を形成できる。このような塩素化パラフィンとしては、東ソー（株）製の「トヨパラックス１５０」、「トヨパラックスＡ−７０」等が挙げられる。また、石油樹脂類として具体的には、Ｃ５系、Ｃ９系、スチレン系、ジシクロペンタジエン系やそれらの水素添加物等を使用することができ、市販品としては、日本ゼオン製の「クイントン１５００」、「クイントン１７００」等が挙げられる。これらの中でも塩素化パラフィン（塩化パラフィン）、石油樹脂類、ケトン樹脂が好ましい。これらの可塑剤は、１種単独で又は２種以上を組み合わせて用いることができる。
【００４２】
可塑剤（ｅ１）は、（Ａ）ポリエステル樹脂溶液１００質量部に対して、好ましくは０．１〜３００質量部であり、さらに好ましくは０．１〜２００質量部、最も好ましくは０．１〜１５０質量部含まれることが望ましい。
【００４３】
（ｅ２）体質顔料
体質顔料（ｅ２）（但し、多価金属化合物を除く。）としては、タルク（ｔａｌｃ）、シリカ、マイカ、クレー、カリ長石、また沈降防止剤としても用いられる炭酸カルシウム、カオリン、アルミナホワイト、艶消し剤としても用いられるホワイトカーボン、水酸化アルミニウム、炭酸マグネシウム、炭酸バリウム、硫酸バリウム等が挙げられ、これらの中では、タルク、シリカ、マイカ、クレー、炭酸カルシウム、カオリン、硫酸バリウム、カリ長石からなる群から選ばれる体質顔料が好ましい。体質顔料は、屈折率が小さく、油やワニスと混練した場合に透明で被塗面を隠さないような顔料であり、本実施形態の防汚塗料組成物が体質顔料（ｅ２）を含有していると、耐クラック性等の塗膜物性向上等の点で好ましい。
【００４４】
体質顔料（ｅ２）は、（Ａ）ポリエステル樹脂溶液１００質量部に対して、好ましくは０．１〜５００質量部、さらに好ましくは５０〜３００質量部含まれることが望ましい。
【００４５】
（ｅ３）顔料分散剤
顔料分散剤（ｅ３）としては、従来公知の有機系、無機系の各種分散剤を用いることができる。有機系顔料分散剤としては、脂肪族アミン又は有機酸類（ＬＩＯＮ株式会社製「ヂュオミンＴＤＯ」、ＢＹＫ  ＣＨＥＭＩＥ製「ＤｉｓｐｅｒｂｙｋＢＫＹ１０１」）等が挙げられる。
【００４６】
顔料分散剤（ｅ３）は、（Ａ）ポリエステル樹脂溶液１００質量部に対して、好ましくは０．０１〜１００質量部、さらに好ましくは０．０１〜５０質量部含まれることが望ましい。
【００４７】
（ｅ４）着色顔料
着色顔料（ｅ４）としては、従来公知の有機系、無機系の各種顔料を用いることができる。有機系顔料としては、カーボンブラック、ナフトールレッド、フタロシアニンブルー等が挙げられる。無機系顔料としては、例えば、ベンガラ（弁柄）、バライト粉、チタン白、黄色酸化鉄等が挙げられる。なお、染色等の各種着色剤も含まれていてもよい。本実施形態の防汚塗料組成物が着色顔料（ｅ４）を含有していると、該組成物から得られる防汚塗膜の色相を任意に調節できる点で好ましい。
【００４８】
着色顔料（ｅ４）は、（Ａ）ポリエステル樹脂溶液１００質量部に対して、好ましくは０．０１〜１００質量部、さらに好ましくは０．０１〜１０質量部含まれることが望ましい。
【００４９】
（ｅ５）タレ止め剤（「流れ止め剤」ともいう。）
タレ止め剤（ｅ５）としては、アマイドワックス、水添ヒマシ油ワックス系、ポリアマイドワックス系及び両者の混合物、合成微粉シリカが挙げられ、好ましくは、ポリアマイドワックス、合成微粉シリカが望ましい。市販品であれば、楠本化成（株）製の「ディスパロン（Ｄｉｓｐａｒｌｏｎ）Ａ６３０−２０ＸＣ」、伊藤精油（株）製の「ＡＳＡＴ−２５０Ｆ」等が挙げられる。本実施形態の防汚塗料組成物がタレ止め剤（ｅ５）を含有していると、塗装時のタレ止め性等を調整することができる点で好ましい。
【００５０】
タレ止め剤（ｅ５）は、（Ａ）ポリエステル樹脂溶液１００質量部に対して、好ましくは０．１〜１００質量部、さらに好ましくは０．１〜５０質量部含まれることが望ましい。
【００５１】
（ｅ６）沈降防止剤
沈降防止剤（ｅ６）としては、有機粘土系Ａｌ、Ｃａ、Ｚｎのアミン塩、ポリエチレンワックス、酸化ポリエチレン系ワックス等が挙げられ、好ましくは、酸化ポリエチレン系ワックスが望ましい。市販品であれば、楠本化成（株）製の「ディスパロン（Ｄｉｓｐａｒｌｏｎ）４２００−２０Ｘ」等が挙げられる。本実施形態の防汚塗料組成物が沈降防止剤（ｅ６）を含有していると、溶剤不溶物の貯蔵期間中の沈殿を防止でき、攪拌性を向上させることができる点で好ましい。
【００５２】
沈降防止剤（ｅ６）は、（Ａ）ポリエステル樹脂溶液１００質量部に対して、好ましくは０．１〜１００質量部、さらに好ましくは０．１〜５０質量部含まれることが望ましい。
【００５３】
（ｅ７）脱水剤
脱水剤（ｅ７）としては、従来公知の石膏、エチルシリケート等を用いることができる。市販品であれば、（株）ノリタケカンパニーリミテド製の「Ｃａｌｃｉｎｅｄ  Ｐｌａｓｔｅｒ  ＦＴ−２」等の石膏、コルコート（株）製の「エチルシリケート２８」等のエチルシリケートが挙げられる。
【００５４】
脱水剤（ｅ７）は、（Ａ）ポリエステル樹脂溶液１００質量部に対して、好ましくは０．０１〜１００質量部、さらに好ましくは０．０１〜５０質量部含まれることが望ましい。
【００５５】
＜（Ｆ）溶剤＞
本実施形態の防汚塗料組成物は、溶剤（Ｆ）をさらに含有することができる。溶剤（Ｆ）としては、従来公知の広範な沸点の溶剤が使用でき、具体的にはターペン等の脂肪族系溶剤；トルエン、キシレン（ｘｙｌｅｎｅ）等の芳香族系溶剤；イソプロピルアルコール、ｎ一ブチルアルコール、イソブチルアルコール等のアルコール系溶剤；酢酸エチル、酢酸ブチル等のエステル系溶剤；メチルエチルケトン、メチルイソブチルケトン（ＭＩＢＫ）、メチルアミルケトン等のケトン系溶剤；エチレングリコールモノメチルエーテル、エチレングリコールモノブチルエーテル、プロピレングリコールモノメチルエーテル、プロピレングリコールモノメチルエーテルアセテート等のエーテル系又はエーテルエステル系等の溶剤が挙げられ、好ましくはキシレン、メチルイソブチルケトン、プロピレングリコールモノメチルエーテルを挙げることができる。これら溶剤は、１種単独で又は２種以上を組み合わせて用いられる。
本実施形態の防汚塗料組成物において、揮発性有機化合物（ＶＯＣ）含有量は４００ｇ／Ｌ以下であることが好ましく、より好ましくは１００〜３５０ｇ／Ｌである。ＶＯＣ含有量を４００ｇ／Ｌ以下とすることにより、環境への負荷や人体への影響を少なくすることができる。なお、このＶＯＣは、実施例の欄で説明する測定条件下での値である。
本実施形態の防汚塗料組成物において、粘度は５〜２０ｄＰａ・ｓであることが塗装作業性（スプレー作業性、タレ止め性）において好ましく、８〜２０ｄＰａ・ｓであることがより好ましく、１０〜２０ｄＰａ・ｓであることがさらに好ましい。
【００５６】
本実施形態に係る防汚塗料組成物は、予め調製した上記成分を、撹拌・混合等することにより製造することができる。撹拌・混合の際には、ハイスピードディスパー、サンドグラインドミル、バスケットミル、ボールミル、三本ロール、ロスミキサー、プラネタリーミキサー、万能品川撹拌機等、従来公知の混合・撹拌装置が適宜用いられる。
【００５７】
［防汚塗膜、防汚基材及び防汚基材の製造方法］
本実施形態に係る防汚塗膜は、上述の本実施形態に係る防汚塗料組成物を硬化させてなるものである。また、本実施形態に係る防汚基材は、上述の本実施形態に係る防汚塗料組成物を、基材に塗布するか、または含浸させ、基材に塗布または含浸させた塗料組成物を硬化させて、基材上に防汚塗膜を形成してなるものである。さらに、本実施形態に係る防汚基材の製造方法は、上述の本実施形態に係る防汚塗料組成物を、基材に塗布するか、または含浸させ、基材に塗布された塗料組成物または含浸した塗料組成物を硬化させて、基材上に防汚塗膜を形成することである。
【００５８】
防汚方法の対象となる基材は特に制限されないが、水中構造物、船舶、漁網、漁具の何れかであることが好ましい。例えば、上述の防汚塗料組成物を、火力・原子力発電所の給排水口等の水中構造物、湾岸道路、海底トンネル、港湾設備、運河・水路等のような各種海洋土木工事の汚泥拡散防止膜、船舶、漁業資材（例：ロープ、漁網、漁具、浮き子、ブイ）等の各種成形体の表面に、常法に従って１回〜複数回塗布すれば、防汚性に優れ、防汚剤成分が長期間に亘って徐放可能であり、厚塗りしても適度の可撓性を有し耐クラック性に優れた防汚塗膜被覆船舶又は水中構造物等が得られる。
【００５９】
すなわち、本実施形態に係る防汚塗料組成物を各種成形体の表面に塗布硬化してなる防汚塗膜は、アオサ、フジツボ、アオノリ、セルプラ、カキ、フサコケムシ等の水棲生物の付着を長期間継続的に防止できる等防汚性に優れている。特に、船舶等の素材が、ＦＲＰ、鋼鉄、木、アルミニウム合金等である場合にもこれらの素材表面に良好に付着する。また、例えば本実施形態に係る防汚塗料組成物を海中構造物表面に塗布することによって、海中生物の付着防止を図ることができ、該構造物の機能を長期間維持でき、漁網に塗布すれば、漁網の網目の閉塞を防止でき、しかも環境汚染のおそれが少ない。
【００６０】
本実施形態に係る防汚塗料組成物は、直接漁網に塗布してもよく、また予め防錆剤、プライマー等の下地材が塗布された船舶又は水中構造物等の表面に塗布してもよい。さらには、既に従来の防汚塗料による塗装が行われ、あるいは本実施形態に係る防汚塗料組成物による塗装が行われている船舶、特にＦＲＰ船あるいは水中構造物等の表面に、補修用として本実施形態に係る防汚塗料組成物を上塗りしてもよい。このようにして船舶、水中構造物等の表面に形成された防汚塗膜の厚さは特に限定されないが、例えば、３０〜２５０μｍ／回程度である。
【００６１】
上記のようにして得られる本実施形態に係る防汚塗膜は、本実施形態に係る防汚塗料組成物を硬化させてなるものであるため、環境汚染の虞が少なく広汎な船舶・水中構造物付着生物に対して長期防汚性に優れている。
【００６２】
以上の通り、本実施形態によれば、環境への負荷が少なく優れた防汚性を有し、かつ長期に亘り塗膜が一定の速度で均一に消耗し塗膜の均一消耗性に優れ、しかも長期間優れた防汚性能を維持でき塗膜の長期防汚性維持性能に優れ、外航船用として好適である防汚塗膜を形成しうるような低ＶＯＣ加水分解型防汚塗料組成物、防汚塗膜、該防汚塗膜で被覆された船舶、水中構造物、漁具又は漁網を提供することができる。
【実施例】
【００６３】
以下、実施例及び比較例に基づき本発明をさらに具体的に説明するが、本発明は以下の実施例に何ら限定されるものではない。なお、以下の実施例及び比較例において、「部」及び「％」は、それぞれ「質量部」及び「質量％」を示す。【００６４】
＜（Ａ）ポリエステル樹脂の製造＞
（実施例１：ポリエステル樹脂溶液（ａ−１）の製造）
攪拌機、コンデンサー及び温度計を具備した反応容器に、（ａ）３価以上のアルコールとしてグリセリン９２部、（ｂ）二塩基酸又はその無水物として無水フタル酸４４４部、（ｃ）２価のアルコールとしてプロピレングリコール２２８部、及び触媒としてテトラブチルチタネート０．０５部を仕込み、１４０℃から１９０℃まで４時間かけてエステル化反応を行った。次いで系内を徐々に減圧していき、２時間かけて１００ｍｍＨｇまで減圧し、１９０℃にて２０時間重縮合反応を行った。反応中、生成する水を還流脱水により除去し、ＫＯＨ滴定法による酸価の測定及びアセチル化法による水酸基価の測定を行い、固形分酸価が１ｍｇＫＯＨ／ｇ以下となったときに１２０℃まで冷却し、（ｄ）脂環式二塩基酸又はその無水物としてヘキサヒドロ無水フタル酸４３９部を仕込み２時間反応させた。反応液を冷却後、酢酸ｎ−ブチルで希釈し、不揮発分６５％、酸価８８ｍｇＫＯＨ／ｇ（固形分換算１３５ｍｇＫＯＨ／ｇ）、水酸基価５ｍｇＫＯＨ／ｇ（固形分換算７．７ｍｇＫＯＨ／ｇ）、粘度１０００ｍＰａ・ｓ、重量平均分子量１，０００のポリエステル樹脂溶液（ａ−１）を得た。【００６５】
（実施例２〜７、２６〜３１：ポリエステル樹脂溶液（ａ−２）〜（ａ−７）、（ａ−１３）〜（ａ−１８）の製造）
原料の種類及び使用量を表１に示す通りに変更した以外は製造例１と同様にしてポリエステル樹脂溶液（ａ−２）〜（ａ−７）、（ａ−１３）〜（ａ−１８）を得た。【００６６】
（比較例１〜５）
原料の種類及び使用量を表２に示す通りに変更した以外は製造例１と同様にしてポリエステル樹脂溶液（ａ−８）〜（ａ−１２）を得た。【００６７】
（比較例６：ポリエステル樹脂溶液（ｂ−１）の製造）
イソフタル酸２８０部、セバシン酸４３０部、トリメチロールプロパン１２部、プロピレングリコール７０部、ネオペンチルグリコール２３８部、エチレングリコール９０部、安息香酸１６５部を２Ｌの４口フラスコに内で配合し、窒素ガスの存在下、２２０℃で６時間反応させた（エステル化反応）。生成する水を還流脱水により除去し、ＫＯＨ滴定法による酸価の測定及びアセチル化法による水酸基価の測定を行い、固形分酸価４３ｍｇＫＯＨ／ｇ、固形分水酸基価６０ｍｇＫＯＨ／ｇとなったときに反応を停止した。その後、１７０℃まで冷却し、無水トリメリット酸を１７８部加え、２時間保温し、付加反応を行い固形分酸価が１０８ｍｇＫＯＨ／ｇ、固形分水酸基価が１０ｍｇＫＯＨ／ｇであるところで反応を止めた。冷却後メチルイソブチルケトンで希釈し、加熱残分６５．０％、酸価７０ｍｇＫＯＨ／ｇ（固形分換算１０８ｍｇＫＯＨ／ｇ）、水酸基価７ｍｇＫＯＨ／ｇ（固形分換算１０ｍｇＫＯＨ／ｇ）、粘度２４０ｍＰａ・ｓ、重量平均分子量１，７９０のポリエステル樹脂溶液（ｂ−１）を得た。【００６８】
＜樹脂特性の評価＞
実施例１〜７、２６〜３１で得られたポリエステル樹脂溶液（ａ−１）〜（ａ−７）、（ａ−１３）〜（ａ−１８）及び比較例１〜６で得られたポリエステル樹脂溶液（ａ−８）〜（ａ−１２）、（ｂ−１）について、以下の評価を実施した。得られた結果を表１〜３に示す。
（１）ＧＰＣ；
以下の条件で、重量平均分子量及び数平均分子量をＧＰＣ法により、標準ポリスチレン検量線を用いて測定した。
（ＧＰＣ測定条件）
装置：日立社製Ｌ−６２００
カラム：日立化成社製ゲルパックＧＬ−４２０，ＧＬ−４３０，ＧＬ−４４０
溶離液：ＴＨＦ
流速：２．０ｍｌ／ｍｉｎ
（２）加熱残分（質量ＮＶ）；
ポリエステル樹脂溶液１．５ｇを平底皿に量り取り、質量既知の針金を使って均一に広げ、１３５℃で１時間乾燥後、残渣及び針金の質量を量り、加熱残分（質量％）を算出した。
なお、「加熱残分」は前述した「不揮発分」と同義である。
（３）酸価；
ポリエステル樹脂（固形分または溶液）を三角フラスコに秤量し、溶剤（イソプロピルアルコール／トルエン＝１／２（容量比））約３０ｍｌを加えて溶解した。次に指示薬（１％フェノールフタレイン・エチルアルコール溶液）約２〜３滴を加えて０．１ｍｏｌ／ｌ水酸化カリウム溶液（アルコール性）で滴定し、薄紅色が消失しなくなった時を終点として、次式により算出した。
酸価（ｍｇＫＯＨ／ｇ）＝Ｆ×Ｖ／Ｓ
Ｆ：０．１ｍｏｌ／ｌ水酸化カリウム溶液の係数（試薬ファクター×５．６１）
Ｖ：０．１ｍｏｌ／ｌ水酸化カリウム溶液の滴定量（ｍｌ）
Ｓ：試料採取量（ｇ）
（４）水酸基価；
ポリエステル樹脂（固形分または溶液）を三角フラスコに秤量し、アセチル化剤（無水酢酸２０ｇにピリジンを加え１００ｍｌとしたもの）５ｍｌを正確に加えて溶解した。約１２０℃に加熱したホットプレート上で３０分間保温した後、純水１．２ｍｌを加えて静かに振り、再度５分間保温した。室温まで冷却後、溶剤（イソプロピルアルコール／トルエン＝１／２（容量比））約２０ｍｌと指示薬（１％フェノールフタレイン・エチルアルコール溶液）約２〜３滴を加えて０．５ｍｏｌ／ｌ水酸化カリウム溶液（アルコール性）で滴定し、薄紅色が消失しなくなった時を終点とした。本試験に並行して空試験を行い、次式により算出した。
水酸基価（ｍｇＫＯＨ／ｇ）＝（Ａ−Ｂ）×Ｆ／Ｓ＋Ｃ
Ａ：空試験の０．５ｍｏｌ／ｌ水酸化カリウム溶液の滴定量（ｍｌ）
Ｂ：本試験の０．５ｍｏｌ／ｌ水酸化カリウム溶液の滴定量（ｍｌ）
Ｆ：０．５ｍｏｌ／ｌ水酸化カリウム溶液の係数（試薬ファクター×２８．０５）
Ｓ：試料の採取量（ｇ）
Ｃ：同試料の酸価（ｍｇＫＯＨ／ｇ）
（５）粘度；
ポリエステル樹脂溶液の粘度を、２５℃でＢ型粘度計を用いて測定した。
（粘度測定条件）
温度：２５℃
コーン形状：２号ローター
試料量：約２００ｍｌ
回転速度：３０回転／分
回転開始から測定までの時間：３分間
（６）ロジン相溶性評価；
ポリエステル樹脂溶液と、ＷＷロジン樹脂とを固形分比１：１で混合し、ガラス板にフィルムアプリケーター（スキマ０．３ｍｍ）で塗付し、２３℃乾燥２４時間後の外観を観察した。表１〜３中、「Ａ」は相溶性あり、「Ｂ」は相溶性なし（分離）をそれぞれ意味する。
（７）塗膜硬化性；
ポリエステル樹脂溶液５０部と、亜鉛華２５部とからなる混合物を顔料分散機（ペイントシェイカー）を用いて３０分間分散した。こうして得られた塗料を用いてドライ１００μｍになるようにガラス板に塗布し、２５℃で２４時間放置後の塗膜の硬化状態を指触で確認した。表１〜３中、「◎」はタック無く塗膜のヨレ無し、「○」はタック無く塗膜のヨレ有り、「×」はタック有り、をそれぞれ意味する。【００６９】
【表１】
2014010702.tif 000004
【００７０】
【表２】
2014010702.tif 000005
【００７１】
【表３】
2014010702.tif 000006
【００７２】
＜防汚塗料組成物の調製＞
（実施例８）
防汚塗料組成物を以下のようにして調製した。
まず、１０００ｍｌのポリ容器にキシレン（１０．５部）、メチルイソブチルケトン（２部）、ＷＷロジン（５．５部）、ＴＣＰ（５部）、ポリエステル樹脂溶液（ａ−１）（８部）、ＢＹＫ−１０１（０．３部）、エチルシリケート２８（０．３部）を配合し、均一に溶解するまでペイントシェーカーで攪拌した。
次いで、ＴＴＫタルク（４部）、酸化亜鉛（６部）、ノバパームレッドＦ５ＲＫ（０．６部）、亜酸化銅ＮＣ−８０３（４８部）、２−メチルチオ−４−ｔ−ブチルアミノ−６−シクロプロピルアミノ−ｓ−トリアジン（２．５部）、弁柄４０４（２．３部）、チタン白Ｒ−５Ｎ（２部）、Ｃａｌｃｉｎｅｄ  Ｐｌａｓｔｅｒ（１部）、Ｄｉｓｐｅｒｌｏｎ６０３−２０Ｘ（２部）を配合し、ガラスビーズ（２００部）を添加し、１時間分散した。
８０メッシュのろ過網でろ過し、防汚塗料組成物を調製した。【００７３】
（実施例９〜２５、比較例７〜２３）
実施例９〜２５及び比較例７〜２３の防汚塗料組成物は、配合成分及び配合量を表４、５に示したように変更した以外は実施例８と同様にして調製した。【００７４】
＜防汚塗料組成物の物性評価＞
実施例８〜２５及び比較例７〜２３の防汚塗料組成物、並びにそれらを用いて形成した塗膜の物性は、以下のように評価した。得られた結果を表６、７に示す。
（１）揮発性有機化合物（ＶＯＣ）質量測定；
揮発性有機化合物の質量は、上記の塗料比重及び質量ＮＶの値を用いて下式から算出した。
ＶＯＣ（ｇ／Ｌ）＝塗料比重×１０００×（１００−質量ＮＶ）／１００
（２）比重；
２５℃において、内容積が１００ｍｌの比重カップに充満した防汚塗料組成物の質量を量ることにより、比重（塗料比重）（ｇ／ｃｍ３）を測定した。
（３）加熱残分（質量ＮＶ）；
防汚塗料組成物１ｇを平底皿に量り取り、質量既知の針金を使って均一に広げ、１２５℃で１時間乾燥後、残渣及び針金の質量を量り、加熱残分（質量％）を算出した。
（４）防汚塗料組成物の粘度測定；
防汚塗料組成物の粘度を、２３℃で、リオン粘度計(RION CO.,LTD VISCOTESTER VT-04F高粘度用、１号ローター)を用い測定した。
（５）貯蔵安定性試験；
防汚塗料組成物を５０℃の恒温装置に放置し、１ヶ月毎に塗料状態（粘度、膜張り有無、沈殿物、粗粒子有無）を確認し、調製直後からの状態変化を確認した。
なお、「膜張り」については、膜張りがない場合には「○」、膜張りがある場合には、「×」として評価した。また、「沈殿物、粗粒子有無」については、沈殿物、粗粒子が確認されなかった場合には「○」、沈殿物、粗粒子が確認された場合には「×」として評価した。
（６）防汚塗膜の消耗度試験；
５０×５０×１．５ｍｍの硬質塩化ビニル板に、アプリケーターを用いて防汚塗料組成物を乾燥膜厚１５０μｍになるように塗布し、これを室内で室温（約２０℃）にて７日間乾燥させ、試験板を作成した。
２５℃の海水を入れた恒温槽に設置した回転ドラムの側面にこの試験板を取り付け、周速１５ノットで回転させ、１ヵ月毎の防汚塗膜の消耗度（膜厚減少）を測定した。
（７）防汚塗膜の静置防汚性試験；
１００×３００×３．２ｍｍのサンドブラスト処理鋼板に、エポキシ系塗料（中国塗料製品“バンノー５００”）を乾燥膜厚１５０μｍ、エポキシ系バインダー塗料（中国塗料製品“バンノー５００Ｎ”）を乾燥膜厚１００μｍとなるように、この順序で間隔を１日空けて塗布した。さらに１日経過後、該エポキシ系バインダー塗料から形成された塗膜の表面に、防汚塗料組成物をその乾燥膜厚が１５０μｍとなるように塗付し、試験板を作成した。
上記試験板を２３℃で７日間乾燥させ、長崎県長崎湾に静置浸漬し、１ヶ月毎の付着生物の付着面積を目視により計測し、下記評価基準に基づき評価を行った。
＜評価基準＞
０：  水生生物の付着無し
０．５：  水生生物の付着面積が０％を超え１０％以下
１：  水生生物の付着面積が１０％を超え２０％以下
２：  水生生物の付着面積が２０％を超え３０％以下
３：  水生生物の付着面積が３０％を超え４０％以下
４：  水生生物の付着面積が４０％を超え５０％以下
５：  水生生物の付着面積が５０％を超える【００７５】
【表４】
2014010702.tif 000007
【００７６】
【表５】
2014010702.tif 000008
【００７７】
【表６】
2014010702.tif 000009
【００７８】
【表７】
2014010702.tif 000010
【００７９】
上記実施例及び比較例で用いた原料の一部について、その詳細を表８に示す。【００８０】
【表８】
2014010702.tif 000011
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
（ａ）３価以上のアルコールと、（ｂ）二塩基酸又はその無水物と、（ｃ）２価のアルコールと、を反応させた後、さらに（ｄ）脂環式二塩基酸又はその無水物を反応させて得られ、固形分の酸価が８０〜２５０ｍｇＫＯＨ／ｇである、防汚塗料用ポリエステル樹脂。
【請求項２】
（ｄ）脂環式二塩基酸又はその無水物は、脂環式二塩基酸無水物である、請求項１記載の防汚塗料用ポリエステル樹脂。
【請求項３】
（ｄ）脂環式二塩基酸又はその無水物は、ヘキサヒドロフタル酸無水物を含む、請求項１又は２記載の防汚塗料用ポリエステル樹脂。
【請求項４】
（ａ）３価以上のアルコールは、グリセリン及びトリメチロールプロパンのいずれか１以上を含む、請求項１〜３のいずれか一項に記載の防汚塗料用ポリエステル樹脂。
【請求項５】
（ｂ）二塩基酸又はその無水物として、脂環式二塩基酸無水物及び芳香族二塩基酸無水物のいずれか１以上を含む、請求項１〜４のいずれか一項に記載の防汚塗料用ポリエステル樹脂。
【請求項６】
（ｃ）２価のアルコールが、分岐状アルキレングリコールである、請求項１〜５のいずれか一項に記載の防汚塗料用ポリエステル樹脂。
【請求項７】
一般式（１）に示す構造を有する化合物を含み、固形分の酸価が８０〜２５０ｍｇＫＯＨ／ｇである、防汚塗料用ポリエステル樹脂。
【化１】
2014010702.tif 000013
［式（１）中、Ｒ１は炭素数３〜２４の３価又は４価の炭化水素基から選ばれ、Ｒ２及びＲ３は炭素数２〜３４の２価の炭化水素基から選ばれ、Ｒ４は炭素数３〜２４の２価の脂環式炭化水素基から選ばれ、ｎは３又は４の整数を示す。］
【請求項８】
（ａ）３価以上のアルコールと、（ｂ）二塩基酸又はその無水物と、（ｃ）２価のアルコールと、を反応させる第一工程、及び第一工程後にさらに（ｄ）脂環式二塩基酸又はその無水物を反応させる第二工程を有する、防汚塗料用ポリエステル樹脂の製造方法であって、
前記防汚塗料用ポリエステル樹脂の固形分の酸価が８０〜２５０ｍｇＫＯＨ／ｇである、製造方法。
【請求項９】
（ｄ）脂環式二塩基酸又はその無水物は、脂環式二塩基酸無水物である、請求項８記載の防汚塗料用ポリエステル樹脂の製造方法。
【請求項１０】
（ｄ）脂環式二塩基酸又はその無水物は、ヘキサヒドロフタル酸無水物を含有する、請求項８又は９記載の防汚塗料用ポリエステル樹脂の製造方法。
【請求項１１】
（ａ）３価以上のアルコールは、グリセリン及びトリメチロールプロパンのいずれか１以上を含む、請求項８〜１０のいずれか一項に記載の防汚塗料用ポリエステル樹脂の製造方法。
【請求項１２】
（ｂ）二塩基酸又はその無水物として、脂環式二塩基酸無水物及び芳香族二塩基酸無水物のいずれか１以上を含む、請求項８〜１１のいずれか一項に記載の防汚塗料用ポリエステル樹脂の製造方法。
【請求項１３】
（ｃ）２価のアルコールが、分岐状アルキレングリコールである、請求項８〜１２のいずれか一項に記載の防汚塗料用ポリエステル樹脂の製造方法。
【請求項１４】
請求項１〜７のいずれか一項に記載のポリエステル樹脂を含有する塗料組成物。
【請求項１５】
請求項１〜７のいずれか一項に記載のポリエステル樹脂を含有する防汚塗料組成物。
【請求項１６】
多価金属化合物をさらに含有する、請求項１５に記載の防汚塗料組成物。
【請求項１７】
前記多価金属化合物が、２価または３価の金属の、酸化物、水酸化物、ハロゲン化物、炭酸塩からなる群から選ばれた少なくとも１種の化合物である、請求項１６に記載の防汚塗料組成物。
【請求項１８】
前記多価金属化合物が酸化亜鉛である、請求項１６又は１７に記載の防汚塗料組成物。
【請求項１９】
前記多価金属化合物の含有量が、前記ポリエステル樹脂１００質量部に対して、１０〜７００質量部である、請求項１６〜１８のいずれか一項に記載の防汚塗料組成物。
【請求項２０】
ロジン及び／又はロジン誘導体をさらに含有する、請求項１５〜１９のいずれか一項に記載の防汚塗料組成物。
【請求項２１】
防汚剤をさらに含有する、請求項１５〜２０のいずれか一項に記載の防汚塗料組成物。
【請求項２２】
可塑剤をさらに含有する、請求項１５〜２１のいずれか一項に記載の防汚塗料組成物。
【請求項２３】
体質顔料（但し、前記多価金属化合物を除く。）をさらに含有する、請求項１５〜２２のいずれか一項に記載の防汚塗料組成物。
【請求項２４】
顔料分散剤をさらに含有する、請求項１５〜２３のいずれか一項に記載の防汚塗料組成物。
【請求項２５】
着色顔料をさらに含有する、請求項１５〜２４のいずれか一項に記載の防汚塗料組成物。
【請求項２６】
脱水剤をさらに含有する、請求項１５〜２５のいずれか一項に記載の防汚塗料組成物。
【請求項２７】
揮発性有機化合物をさらに含有し、該揮発性有機化合物の含有量が４００ｇ／Ｌ以下である、請求項１５〜２６のいずれか一項に記載の防汚塗料組成物。
【請求項２８】
請求項１５〜２７のいずれか一項に記載の防汚塗料組成物を硬化させてなる防汚塗膜。
【請求項２９】
請求項１５〜２７のいずれか一項に記載の防汚塗料組成物を、基材に塗布するか、または含浸させ、基材に塗布または含浸させた塗料組成物を硬化させて、基材上に防汚塗膜を形成してなる防汚基材。
【請求項３０】
請求項１５〜２７のいずれか一項に記載の防汚塗料組成物を、基材に塗布するか、または含浸させ、基材に塗布された塗料組成物または含浸した塗料組成物を硬化させて、基材上に防汚塗膜を形成する防汚基材の製造方法。
【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
一般式（１）に示す構造を有する化合物を含み、固形分の酸価が８０〜２５０ｍｇＫＯＨ／ｇである、防汚塗料用ポリエステル樹脂。
【化１】
2014010702.tif 000014
［式（１）中、Ｒ１は炭素数３〜２４の３価又は４価の炭化水素基から選ばれ、Ｒ２及びＲ３は炭素数２〜３４の２価の炭化水素基から選ばれ、Ｒ４は炭素数３〜２４の２価の脂環式炭化水素基から選ばれ、ｎは３又は４の整数を示す。］
【請求項２】
（ａ）３価以上のアルコールと、（ｂ）二塩基酸又はその無水物と、（ｃ）２価のアルコールと、を反応させる第一工程、及び第一工程後にさらに（ｄ）脂環式二塩基酸又はその無水物を反応させる第二工程を有する、防汚塗料用ポリエステル樹脂の製造方法であって、
前記防汚塗料用ポリエステル樹脂の固形分の酸価が８０〜２５０ｍｇＫＯＨ／ｇである、製造方法。
【請求項３】
（ｄ）脂環式二塩基酸又はその無水物は、脂環式二塩基酸無水物である、請求項２記載の防汚塗料用ポリエステル樹脂の製造方法。
【請求項４】
（ｄ）脂環式二塩基酸又はその無水物は、ヘキサヒドロフタル酸無水物を含有する、請求項２又は３記載の防汚塗料用ポリエステル樹脂の製造方法。
【請求項５】
（ａ）３価以上のアルコールは、グリセリン及びトリメチロールプロパンのいずれか１以上を含む、請求項２〜４のいずれか一項に記載の防汚塗料用ポリエステル樹脂の製造方法。
【請求項６】
（ｂ）二塩基酸又はその無水物として、脂環式二塩基酸無水物及び芳香族二塩基酸無水物のいずれか１以上を含む、請求項２〜５のいずれか一項に記載の防汚塗料用ポリエステル樹脂の製造方法。
【請求項７】
（ｃ）２価のアルコールが、分岐状アルキレングリコールである、請求項２〜６のいずれか一項に記載の防汚塗料用ポリエステル樹脂の製造方法。
【請求項８】
請求項１に記載のポリエステル樹脂を含有する塗料組成物。
【請求項９】
請求項１に記載のポリエステル樹脂を含有する防汚塗料組成物。
【請求項１０】
多価金属化合物をさらに含有する、請求項９に記載の防汚塗料組成物。
【請求項１１】
前記多価金属化合物が、２価または３価の金属の、酸化物、水酸化物、ハロゲン化物、炭酸塩からなる群から選ばれた少なくとも１種の化合物である、請求項１０に記載の防汚塗料組成物。
【請求項１２】
前記多価金属化合物が酸化亜鉛である、請求項１０又は１１に記載の防汚塗料組成物。
【請求項１３】
前記多価金属化合物の含有量が、前記ポリエステル樹脂１００質量部に対して、１０〜７００質量部である、請求項１０〜１２のいずれか一項に記載の防汚塗料組成物。
【請求項１４】
ロジン及び／又はロジン誘導体をさらに含有する、請求項９〜１３のいずれか一項に記載の防汚塗料組成物。
【請求項１５】
防汚剤をさらに含有する、請求項９〜１４のいずれか一項に記載の防汚塗料組成物。
【請求項１６】
可塑剤をさらに含有する、請求項９〜１５のいずれか一項に記載の防汚塗料組成物。
【請求項１７】
体質顔料（但し、前記多価金属化合物を除く。）をさらに含有する、請求項９〜１６のいずれか一項に記載の防汚塗料組成物。
【請求項１８】
顔料分散剤をさらに含有する、請求項９〜１７のいずれか一項に記載の防汚塗料組成物。
【請求項１９】
着色顔料をさらに含有する、請求項９〜１８のいずれか一項に記載の防汚塗料組成物。
【請求項２０】
脱水剤をさらに含有する、請求項９〜１９のいずれか一項に記載の防汚塗料組成物。
【請求項２１】
揮発性有機化合物をさらに含有し、該揮発性有機化合物の含有量が４００ｇ／Ｌ以下である、請求項９〜２０のいずれか一項に記載の防汚塗料組成物。
【請求項２２】
請求項９〜２１のいずれか一項に記載の防汚塗料組成物を硬化させてなる防汚塗膜。
【請求項２３】
基材と、
前記基材上に形成された、請求項２２に記載の防汚塗膜と、
を備える防汚基材。
【請求項２４】
請求項９〜２１のいずれか一項に記載の防汚塗料組成物を、基材に塗布するか、または含浸させ、基材に塗布された塗料組成物または含浸した塗料組成物を硬化させて、基材上に防汚塗膜を形成する防汚基材の製造方法。
【国際調査報告】
2014010702.tif 000015
2014010702.tif 000016
2014010702.tif 000017
2014010702.tif 000018